(57)【要約】【課題】  細胞を利用した種々の検査、及び細胞の単離、増殖、分化のために好適な細胞定着増殖基材を開発する。【解決手段】  ガラス又は樹脂製の基礎部材の表面にＳＨ基と反応する金属の被膜を形成する。ＳＨ基と反応する金属被膜の上には、アルカンチオール被膜を容易に形成することができ、これにより細胞の付着、増殖に好適な表面が形成される。基礎部材の表面と、ＳＨ基と反応する金属の被膜の間にコンタクト・メタル被膜を形成すると、基礎部材及び各被膜の間の密着強度が優れたものとなる。【選択図】      図１
2006262740.tif 000002
【特許請求の範囲】
【請求項１】
ガラス又は樹脂製の基礎部材の表面にＳＨ基と反応する金属の被膜を形成したことを特徴とする細胞定着増殖基材。
【請求項２】
ガラス又は樹脂製の基礎部材の表面にコンタクト・メタルの被膜を形成し、さらにその表面にＳＨ基と反応する金属の被膜を形成したことを特徴とする細胞定着増殖基材。
【請求項３】
請求項１の細胞定着増殖基材において、前記ＳＨ基と反応する金属の被膜の厚さが１０〜７０ｎｍであることを特徴とする細胞定着増殖基材。
【請求項４】
請求項２の細胞定着増殖基材において、前記コンタクト・メタルとＳＨ基と反応する金属の被膜の厚さの合計が１０〜７０ｎｍであることを特徴とする細胞定着増殖基材。
【請求項５】
請求項１〜４のいずれかの細胞定着増殖基材において、前記ＳＨ基と反応する金属が金であることを特徴とする細胞定着増殖基材。
【請求項６】
請求項１〜５のいずれかの細胞定着増殖基材において、前記基礎部材が板状、シート状、粒子状、繊維状又はチューブ状であることを特徴とする細胞定着増殖基材。
【請求項７】
請求項１〜６のいずれかの細胞定着増殖基材において、前記ＳＨ基と反応する金属の被膜の上に更にアルカンチオール被膜を形成したことを特徴とする細胞定着増殖基材。
【発明の詳細な説明】
【技術分野】
【０００１】
本発明は、細胞を利用した種々の検査、及び細胞の単離、増殖、分化のために好適な細胞定着増殖基材に関する。
【背景技術】
【０００２】
従来、細胞に対する種々の検査及び細胞を利用した毒性、薬剤感応性、薬物汚性などの評価（細胞アレイ技術）のための基材としては、いわゆるウエルプレートがある。多数のウエル（穴）を有するウエルプレートの各ウエルに細胞などの被検物を入れ、さらに薬液などをウエル内に注入して被検物がどのような挙動を示すかを検査することが行われている。このような用途に供するウエルプレートとしては、例えば特開平１０−２２１２４３号（特許文献１）に開示されている。これは、１８ｃｍ×１２ｃｍ程度のプレートに、直径７．５ｍｍ程度のウエルを９６個程度設けたものである。このウエルには機械的操作で細胞などの被検物を入れ、さらに機械的操作で薬液などを注入する。
【０００３】
一方、再生医療、細胞の生物医学研究では、増殖、分化能力の高い細胞（幹細胞、前駆細胞など）を単離、増殖、分化させるための材料、技術が必要である。このような細胞に関する研究は数多く行われてきている。その中で、細胞が直接に接着する材料表面の性状が細胞の挙動に大きく影響することが分かっている。
【特許文献１】特開平１０−２２１２４３号公報
【発明の開示】
【発明が解決しようとする課題】
【０００４】
これまでの細胞アレイは、プラスチック又はガラス製の基材にウエルを形成し、その中に細胞を入れ、細胞を定着、増殖させる。その後、薬剤などをウエルに加え、細胞の応答を見るという方法である。ところが、基材表面が細胞の定着、増殖に対して適切ではない場合が多く、しばしば細胞が基材から離脱したり、増殖が悪いことがある。このようなとき、高く安定した検査効率を得ることができない。一方、細胞の応答の評価方法としては、ＤＮＡアレイにこれまで用いられてきた発色法が利用されている。しかしながら、検出対象がＤＮＡやタンパク質であればこの発色法で良いが、細胞の場合には色の変化に加えて、細胞の形態変化、細胞内における物質の分布などの観察が加えて必要になる。この観察を可能とする材料、技術はこれまでにない。
【０００５】
一般に細胞の増殖、分化は、細胞が接着する基材表面の状態が大きく影響を与えることが分かっている。そのため、細胞の接着、増殖を促すことを目的とした基材表面の改質方法が多く研究されている。表面改質法には化学結合法と物理吸着法（コーティング法）とがある。前者は操作が煩雑であり、また、化学反応が困難な基材表面があり、強烈な化学反応が基材表面に大きな物質的ダメージを与えることも多い。後者は使用条件によってはコーティング層がはがれるという問題点があった。そこで、簡便な操作で、しかも安定な表面改質層のできる技術が望まれていた。
【０００６】
本発明者らが鋭意検討を行った結果、基材表面にＳＨ基と反応する金属の被膜を形成した後、ＳＨ化合物で処理することによって、簡便な操作で、安定な表面改質ができ、その基材が細胞の接着、増殖、分化に適していること、さらに、金属の被膜の厚みをコントロールすることによって、細胞の状態が観察できることを見出し、本発明を完成させた。
【課題を解決するための手段】
【０００７】
（構成１）
本発明は、ガラス又は樹脂製の基礎部材の表面にＳＨ基と反応する金属の被膜を形成したことを特徴とする細胞定着増殖基材である。
【０００８】
（構成２）
また本発明は、ガラス又は樹脂製の基礎部材の表面にコンタクト・メタルの被膜を形成し、さらにその表面にＳＨ基と反応する金属の被膜を形成したことを特徴とする細胞定着増殖基材である。
【０００９】
（構成３）
また本発明は、前記構成１の細胞定着増殖基材において、前記ＳＨ基と反応する金属の被膜の厚さが１０〜７０ｎｍであることを特徴とする細胞定着増殖基材である。
【００１０】
（構成４）
また本発明は、前記構成２の細胞定着増殖基材において、前記コンタクト・メタルとＳＨ基と反応する金属の被膜の厚さの合計が１０〜７０ｎｍであることを特徴とする細胞定着増殖基材である。
【００１１】
（構成５）
また本発明は、前記構成１〜４のいずれかの細胞定着増殖基材において、前記ＳＨ基と反応する金属が金であることを特徴とする細胞定着増殖基材である。
【００１２】
（構成６）
また本発明は、前記構成１〜５のいずれかの細胞定着増殖基材において、前記基礎部材が板状、シート状、粒子状、繊維状又はチューブ状であることを特徴とする細胞定着増殖基材である。
【００１３】
（構成７）
また本発明は、前記構成１〜６のいずれかの細胞定着増殖基材において、前記ＳＨ基と反応する金属の被膜の上に更にアルカンチオール被膜を形成したことを特徴とする細胞定着増殖基材である。
【００１４】
本発明において、細胞とは、正常細胞、癌細胞、遺伝子により改変された細胞、幹細胞、前駆細胞、２種類以上の細胞の融合細胞などありとあらゆる種々の細胞を含む。また、単独の細胞はもちろん、細胞が集まった細胞のシート及び細胞の集合、凝集体及び細菌、原生動物などの微生物も含むものである。
【００１５】
基材の素材はガラス又はプラスチック製であるので、金属被膜が強固に付着する。ガラスはソーダ石灰ガラスなど、どのようなガラスでも良い。プラスチックはポリエチレンテレフタレート（ＰＥＴ）、ポリカーボネートなど任意である。顕微鏡で観察可能な透明なものであれば、基材の大きさ及び形状も任意である。基材の形状は、例えば、板状、シート状、粒子状、チューブ状などとすることができる。
【００１６】
金属の被膜の形成は、スパッタリングにより行うことができる。ＳＨ基と反応する金属の被膜は、基材の表面に直接形成しても良いし、他の金属被膜（コンタクト・メタル：例えばクロム、ニッケル、チタンなど）を形成した後、その上に形成しても良い。コンタクト・メタルの被膜を形成し、その上にＳＨ基と反応する金属被膜を形成すると、ＳＨ基と反応する金属被膜の密着強度をさらに向上させることができる。金属被膜の厚さは合計で１０〜７０ｎｍが適当である。１０ｎｍ未満であれば、金属の被膜強度が弱く、細胞を用いた検出操作中あるいは細胞の増殖途中に剥離する傾向がある。また、７０ｎｍ（コンタクト・メタル厚さ＋ＳＨ基と反応する金属被膜厚さ）を超えると、光の透過が著しく落ち、顕微鏡による細胞の観察が不可能になる。本発明では、ＳＨ基と反応する性質をもつ金属であれば被膜形成に利用することができる。ＳＨ基と反応する金属としては、例えば金、銀、プラチナ、Ｆｅ２Ｏ３などがある。
【００１７】
表面にＳＨ基と反応する金属の被膜を形成した基材は、その被膜の表面に細胞が付着する処理被膜を形成して使用する。処理被膜の形成は、処理液に基材を浸漬したり、処理液を被膜に吹き付けたり、要は、ＳＨ基と反応する金属被膜に処理液を接触させればよい。処理液としては、例えばアルカンチオールなどのＳＨ基と反応する金属及び細胞と結合しやすい物質の溶液を用いる。予めＳＨ基と反応する金属の被膜の上にアルカンチオール被膜を形成しておけば、そのまま使用することができる。
【００１８】
アルカンチオールとは、末端にSH基をもち、間にCH2基が続き、他方の末端にCH3やNH2などの様々な官能基をもつ化合物のことであり、HS-(CH2)n-Xと示せる（Ｘは官能基）。金などとアルカンチオールのSH基が反応し、S-Au結合をつくる（図１）。反応式は推測されているが、正確な化学反応式はわかっていない。アルカンチオールをエタノールに溶解した処理液を金被膜に塗布し、又は基材を浸漬するだけで、金の被膜表面にアルカンチオールが自己組織化し（図１）、アルカンチオール被膜が形成される。
【００１９】
アルカンチオールの末端のOH、CH3、NH2、COOHなどの官能基の種類により、アルカンチオール被膜の表面性質が異なるが、いずれの場合も、これらの官能基に細胞などの被検体が付着しやすくなる。例えば、アルカンチオールの末端の官能基がOHならば、基材の表面は、親水性になる。できた基材に細胞を播種すると、細胞は様々な挙動を示す。しかし、細胞が直接アルカンチオールの末端の官能基と反応しているのではなく、以下のように考えられる。細胞を播種するときには、細胞以外に細胞を培養するために必要な培養液を用いる。そのなかには、細胞が接着、増殖するために必要な様々な物質が含まれている。細胞が接着するときに重要な役割を果たすと言われているタンパク質であるVitronectinやFibronecctinも含まれている。これらのタンパク質には、Arg-Gly-Asp(RGD)のアミノ酸配列をもち、細胞の表面に存在するインテグリンと相互作用することができる。基材の性質が異なると、基材に吸着するこれらのタンパク質の種類と量が異なり、細胞の接着が異なる。これをまとめると、図２のようになる。しかし、アルカンチオールは数ｎｍ、細胞は数１０μｍなので、縮尺は異なる。
【００２０】
処理被膜を形成する物質としては、アルカンチオールの他に、化合物の片末端にＳＨ基を持ち、もう一方の末端には細胞接着活性をもつ成分が結合しているものも用いることができる。細胞接着活性成分としては、例えば、フィブロネクチン、ビトロネクチンなどの細胞接着活性をもつタンパク質、糖タンパク質、あるいはペプチドなどの生理活性物質、あるいは細胞接着活性をもつアミノ酸配列をもつペプチド、細胞増殖因子、サイトカイン、モノカイン、ケモカイン、核酸物質、あるいは細胞親和性をもつ脂肪酸、脂質、糖脂質、リン脂質など、ハイドロキシアパタイト、３リン酸カルシウムなどのセラミックス、チタンなどの金属、セラミックス、金属からなるマイクロ、ナノサイズの粒子など、あるいはそれらの混合物などからなる物質である。ＳＨ基末端と細胞接着成分とは直接に結合されていてもよく、その間に分子鎖長の異なる有機物質、セラミックス、金属などがスペーサのように介在していてもよい。
【発明の効果】
【００２１】
本発明を用いることによって、ウエルを作製することなく、基材表面にウエルの底面と同じ面積に金などの被膜を形成し、ＳＨ化合物処理を行うことで、細胞がその部分のみに接着、増殖し、細胞アレイとして利用することが可能である。その際、従来の発色法による特定タンパク質、遺伝子発現の検出に加えて、細胞の形態変化、及び細胞内での特定タンパク質、遺伝子の分布も観察できる。本発明の細胞定着増殖基材は、再生医療及び生物医学の基礎研究を目的とした幹細胞の増殖、分化に対しても利用でき、表面改質が細胞の増殖、分化に与える影響を調べる研究開発に必要不可欠な材料作製技術となる。基材の形状は特に限定されるものではなく、シート状、粒状、繊維状など、種々の形状とすることができる。細胞は基材表面に接着、増殖、分化する。そのため、基材の体積当たりの表面積（比表面積）の大きなことが望ましい。そこで、シート状に比べて、粒状、繊維状の基材は、細胞増殖には有利である。シート状基材を用いた２次元培養だけではなく、粒子状、繊維状基材を利用した３次元培養のための基材の表面改質にも本発明は適用できる。
【実施例】
【００２２】
〔実施例１〕
直径１５ｍｍ、厚さ０．５ｍｍの円形のＰＥＴシートの基材表面全体に、スパッタリングにより厚さ５０ｎｍの金被膜を形成した。
次に、以下に示すように、金被膜の上にアルカンチオール被膜を形成した。無水エタノール（和光純薬工業株式会社、大阪）をモリキュラーシーブ（Molecular Sieves 4A1/8、和光純薬工業株式会社）で一晩以上脱水した。3回窒素（京都帝酸、京都）置換したグローブボックス(HGB-800、NIKKO、大阪)内で、脱水したエタノールを用いて20 mMの各アルカンチオール溶液を作製した。用いたアルカンチオールは、（イ）11-Amino-1-undecanethiol（東京化成株式会社  東京）、（ロ）11-Mercapto-1-undecanol（Sigma-Aldrich Co., St.Louis, MO. USA）、（ハ）11-Mercaptoundecanoic acid（Sigma-Aldrich Co.）、（ニ）1-Undecanethiol（同仁堂研究所、熊本）である。さらに脱水したエタノールで1 mMまで希釈し、混合した各アルカンチオール溶液（組成は（ロ）：（イ）＝１００：０、７５：２５、５０：５０、２５：７５、０：１００、（ロ）：（ハ）＝１００：０、７５：２５、５０：５０、２５：７５、０：１００、（ロ）：（ニ）＝１００：０、７５：２５、５０：５０、２５：７５、０：１００（いずれもmol％比率））に、金被膜を形成したＰＥＴシートを浸漬させた。24時間後、脱水したエタノールで洗浄して金被膜以外に付着しているアルカンチオールを落とし、乾燥させ、金被膜表面にアルカンチオールを自己組織化させた基材を得た。この間、金がはがれることはなかった。用いたアルカンチオールの化学式は次の通りである。
（イ）  11-Amino-1-undecanethiol      HS-(CH2)11-NH2
（ロ）  11-Mercapto-1-undecanol      HS-(CH2)11-OH
（ハ）  11-Mercaptoundecanoic acid      HS-(CH2)11-COOH
（ニ）  1-Undecanethiol      HS-(CH2)10-CH3
【００２３】
上記のアルカンチオールを自己組織化した基材上にヒト脂肪前駆細胞を播種した。ヒト脂肪前駆細胞は、乳がんの患者から同意のもとに京都大学病院からヒト脂肪組織をもらい、5 mlの脂肪組織をリン酸緩衝食塩水（PBS、日水製薬株式会社、東京）で洗浄し、ハサミで細切し、5 mlの520 IU/mlコラゲナーゼ（新田ゼラチン株式会社、大阪）溶液を加え、37℃15分、100 min-1の早さで振とう（Water bath shaker、PERSONAL-11、Taitec）することにより、組織を酵素処理した。10（v/v%）ウシ胎児血清（FCS、Hyclone、Loagan、UT、USA）と20 mMのethylenediaminetetraacetic acid（EDTA）を含むMedium 199（Sigma-Aldrich Co.）10 mlで酵素活性を停止し、ナイロンメッシュ（7-XX、日本理化学機械、東京）で濾過し、遠心（1,000 rpm、4℃、5分）した。10（v/v%）FCSを含むMedium199で洗浄した後、培養用フラスコ（Culture flask、430720、Corning Co.、NY、USA）に播種し、37℃、5%CO2の状態を保つインキュベータ（Napco series 5400 CO2 incubator、和光純薬工業株式会社）内で培養した。
【００２４】
増えた細胞は、7 mM EDTAを含む0.25%トリプシン溶液で培養用フラスコから脱着した。アルカンチオールを自己組織化させた基材は、70%エタノール中で1時間以上滅菌し、PBSで2回洗浄し、24 wellプレート（IWAKI Multiple well plate 1820-024、旭テクノグラス株式会社、東京）に移した。そこに細胞を1×104 cells/cm2になるよう脱着した細胞懸濁液を500 ml播種した。24時間インキュベータで培養し、位相差顕微鏡（IX-70、OLYMPAS社、東京）で観察した。最長30日間アルカンチオール基材上で細胞を培養したが、PETシートから金がはがれることはなかった。また、細胞は基材表面で良好に付着、増殖していた。また、細胞の増殖挙動、形態を固定することなく、生きた状態で観察することが可能であった。
【００２５】
〔実施例２〕
異なるアルカンチオールを自己組織化させた基材上で、ヒト脂肪前駆細胞の増殖を調べた。1 mg/ml濃度の 塩基性線維芽細胞増殖因子(bFGF、科研製薬株式会社、東京)を含むMedium 199にて培養したヒト脂肪前駆細胞を基材上に1×104 cells/cm２で播種した。9日間増殖させた。増殖細胞の数はDNA assay法にて定量した。図３は細胞数を定量したグラフである。縦軸は培養9日後に基材上で増殖した細胞数を示す。横軸は基材表面を化学修飾する時に用いたアルカンチオールの末端官能基(OH、COOH、NH2、CH3)の割合を示す。この割合は基材表面の官能基の存在割合を示す。官能基の混合割合はOH:COOH、OH:NH2、OH:CH3の3種類である。横軸の０の位置は表面が100%OH基でカバーされていることをしめす。COOHやNH2をもつ表面において細胞がよりよく増殖していることがわかる。この結果は、アルカンチオールの種類によって、細胞の増殖を変えることができることを示している。
【００２６】
〔実施例３〕
実施例２で用いた種々の基材上で、ヒト脂肪前駆細胞の脂肪細胞への分化について調べた。1 mg/mlのbFGF存在下で培養した細胞を基材上に1×104 cells/cm２で播種した。5日間増殖させた後、分化誘導培地にて細胞を分化させた。DME/Ham’s F12培地に0.05 mM insulin、0.2 nM 3,5,3’-triiodothyronine、100 nM transferrin、17 mM calcium pantotenate、33 mM biotin、100 nM dexamethasoneを加えることで、脂肪分化培地を調製した。細胞の脂肪分化は、グリセロール3−リン酸脱水素酵素(GPDH)活性を測定することにより評価した。このGPDH活性が高いほど脂肪細胞への分化の程度が大きいことを示している。図４は細胞を脂肪細胞へ分化誘導したときの結果である。縦軸は分化誘導15日後に基材上に存在した細胞がもっていたGPDH活性を示す。COOHをもつ表面においてGPDH活性が高くなっていることがわかる。このことは、アルカンチオールの種類によって、細胞の分化を変化させることができることを示している。
【００２７】
〔比較例１〕
金被膜の厚みが８ｎｍである以外は、実施例１と同様の検討を行った。ヒト脂肪由来前駆細胞を培養したところ、細胞の増殖状態も実施例１に比べて悪く、培養途中で細胞が離脱してしまった。これは金被膜の強度が弱く、アルカンチオールの剥離と共に細胞が脱離したことが原因であると考えられる。
【００２８】
〔比較例２〕
金被膜の厚みが８０ｎｍである以外は、実施例１と同様の検討を行った。ヒト脂肪由来前駆細胞は、実施例１と同様の時間経過で増殖した。しかしながら、ＰＥＴシートは光透過性がなく、培養中における細胞の光学顕微鏡観察は全く不可能であった。
【図面の簡単な説明】
【００２９】
【図１】金被膜の上に形成したアルカンチオール被膜の説明図である。
【図２】金被膜の上に形成したアルカンチオール被膜に細胞が付着する説明図である。
【図３】種々のアルカンチオールを自己組織化させた基材上での脂肪前駆細胞の増殖の説明図である。
【図４】種々のアルカンチオールを自己組織化させた基材上での脂肪前駆細胞の脂肪細胞への分化の説明図である。
【図１】
2006262740.tif 000003
【図２】
2006262740.tif 000004
【図３】
2006262740.tif 000005
【図４】
2006262740.tif 000006